(57)【特許請求の範囲】
【請求項１】
真空中に保持した導電性で針状の先端を持つエミッタチップと、該エミッタチップの先端方向に離間した位置に開口を有する引出電極と、該エミッタチップの先端近傍にガスを供給するガス供給配管と、該エミッタチップと該引出電極との間に引出電圧を印加して該ガスをイオン化する電界を形成する引出電圧印加手段と、を有するガス電界電離イオン源において、
該エミッタチップの少なくとも基体が単結晶の金属であり、
該エミッタチップの先端が頂点に単原子を有する角錐形状又は円錐形状であり、かつ、次のいずれか１つの条件を満たすことを特徴とするガス電界電離イオン源。
（Ａ）該単原子が電界蒸発するしきい値電圧が１１ｋV以上である。
（Ｂ）ヘリウムガスをイオン化して発生した該単原子からのイオンビームがベストイメージを形成する条件になるときの前記引出電圧印加手段に印加する引出電圧が１０ｋV以上である。
（Ｃ）ヘリウムガスをイオン化する場合の該単原子からのイオンビームの放射半開角が０．７°以下である。
【請求項２】
請求項１に記載のガス電界電離イオン源において、
前記エミッタチップの少なくとも基体である単結晶がタングステンであり、前記エミッタチップの長手方向に該タングステンの[111]結晶方位を沿わせていることを特徴とするガス電界電離イオン源。
【請求項３】
請求項１に記載のガス電界電離イオン源において、
前記エミッタチップの先端の表面が貴金属でコートされていることを特徴とするガス電界電離イオン源。
【請求項４】
請求項１に記載のガス電界電離イオン源において、
前記頂点の単原子が失われた場合に、真空又は任意のガス中での加熱処理を含むプリセット条件の処理だけで、前記頂点に単原子を再生できることを特徴とするガス電界電離イオン源。
【請求項５】
請求項４に記載のガス電界電離イオン源において、
前記エミッタチップの前記頂点の単原子を再生により維持する場合に、累積使用時間１週間での引出電圧の使用開始前に対する変化が１％以下であることを特徴とするガス電界電離イオン源。
【請求項６】
請求項４に記載のガス電界電離イオン源において、
前記エミッタチップの前記頂点の単原子を再生により維持する場合に、１回使用後の引出電圧の使用開始前に対する変化が１％以下であることを特徴とするガス電界電離イオン源。
【請求項７】
請求項４に記載のガス電界電離イオン源におけるプリセット条件が、前記頂点の単原子を再生しながら維持して使用するか、又は前記頂点の単原子のみを剥離して先端に３個の原子を配置した状態で使用するかの選択情報に応じて自動的に設定されることを特徴とするガス電界電離イオン源の使用方法。
【請求項８】
請求項１〜７のいずれか一つに記載のガス電界電離イオン源と、
試料を保持する試料ステージと、
前記イオン源から放出されるイオンを加速及び集束して該試料上に照射するレンズ系と、
前記イオンを偏向して試料上におけるイオンの照射位置を変える偏向系と、
前記試料から放出される２次粒子を検出する２次粒子検出器と、
前記２次粒子検出器から得られる２次粒子信号を当該イオンの偏向に対応させて２次粒子画像を形成する手段と、
画面上に表示された前記２次粒子画像上でイオンの照射位置の指定入力を受け付ける手段と
を有するイオンビーム装置。
【請求項９】
請求項８に記載のイオンビーム装置において、
前記ガス電界電離イオン源を構成する前記エミッタチップの頂点の単原子を再生しながら維持して使用するか、又は頂点の単原子のみを剥離して先端を３個の原子の状態にして使用するかをユーザに選択させる制御系を有するとともに、該制御系が選択された原子の状態に応じて前記エミッタチップの頂点の再生処理を自動で実行することを特徴とするイオンビーム装置。
【発明の詳細な説明】
【技術分野】
【０００１】
本発明は、ガス電解電離イオン源と、当該イオン源を用いたイオンビーム装置と、当該イオン源を構成するエミッタチップに関するものである。
【背景技術】
【０００２】
特許文献１及び２には、ガス電解電離イオン源（ＧＦＩＳ：Gas Field Ionization Ion Source）を搭載し、水素（Ｈ２） 、ヘリウム（Ｈｅ）、ネオン（Ｎｅ）などのガスイオンを用いた集束イオンビーム（ＦＩＢ：Focused Ion Beam）装置が記載されている。これらのガス集束イオンビーム（ガスＦＩＢ）は、現在よく使われている液体金属イオン源（ＬＭＩＳ：Liquid Metal Ion Source）からのガリウム（Ｇａ：金属）集束イオンビーム（Ｇａ−ＦＩＢ）のように、試料にＧａ汚染をもたらさないという利点がある。加えて、ＧＦＩＳは、そこから引出したガスイオンのエネルギー幅が狭いこと、およびイオン発生源サイズが小さいことから、Ｇａ−ＦＩＢと較べ、より微細なビームが形成できる。【０００３】
一方、特許文献３及び非特許文献１には、ＧＦＩＳのエミッタチップ先端に微小な突出部を形成すること、或いはエミッタチップ先端の原子数を数個以下に下げることにより、イオン源の放射角電流密度が高くなる等、イオン源特性が良くなることが開示されている。このようなエミッタチップ先端の微小突出（以下、「ナノチップ」という。）の作製例として、非特許文献１及び特許文献２では、タングステン（Ｗ：金属）製のエミッタチップから電解蒸発を利用して作製することが開示されている。この場合、ナノチップは、Ｗ単結晶の [111]方向に終端する１又は３原子（すなわち、１個又は３個の原子）である。また、非特許文献２及び特許文献４には、エミッタチップの第１金属材料（例えばＷ）とは異なる第２金属（例えばイリジウム（Ｉｒ）や白金（Ｐｔ）等の貴金属）を用いてナノチップを作製することが開示されている。この場合、ナノチップは、Ｗ単結晶の [111]方向の終端部に形成した第２金属を表面に持つピラミッドである。【０００４】
特許文献５には、ナノチップを持たないＧＦＩＳについて、エミッタチップの先端曲率を増加させることで放射角電流密度を増加させる方法が記述されている。
【先行技術文献】
【特許文献】
【０００５】
【特許文献１】特開平７−１９２６６９号公報
【特許文献２】特表２００９−５１７８４６号公報
【特許文献３】特開昭５８―８５２４２号公報
【特許文献４】特開２００８−１４０５５７号公報
【特許文献５】特開昭５８−８９７６３号公報
【非特許文献】
【０００６】
【非特許文献１】H.-W. Fink, Physica Scripta. 38 (1988) 260
【非特許文献２】H.-S. Kuo, I.-S. Hwang, T.-Y. Fu, Y.-H. Lu, C.-Y. Lin, and T.  T. Tsong, Appl. Phys. Letters 92 (2008) 063106
【発明の概要】
【発明が解決しようとする課題】
【０００７】
ガス電界電離イオン源（ＧＦＩＳ）を用いたイオンビーム装置、例えば走査イオン顕微鏡（ＳＩＭ：Scanning Ion Microscope）を走査電子顕微鏡（ＳＥＭ：Scanning Electron Microscope）のような実用的なものとするためには、現在の技術で得られるビーム電流を一桁程度増加させる必要がある。このためにはＧＦＩＳの放射角電流密度を向上させることが不可欠である。放射角電流密度を向上させるためには、３原子のナノチップを単原子化する方法がある。すなわち、単原子化によりナノチップに電流集中を起こし、放射角電流密度を３倍に高める方法が有力視されてきた。しかし、この方法では、期待とは反対に、低い値の放射角電流密度しか得られていない。我々の調査の結果、後者のイオン放射角が前者の数倍以上に広いことが原因であることが分かった。当該原因は、頂点の単原子部分に電界が集中しすぎて放出イオンに周辺の電界の影響が見えないため、すなわちレンズ作用が働かないためと推定する。【０００８】
本発明は、上記のような課題を解決するためになされたものであり、エミッタチップの先端に単原子を頂点に有する角錐または円錐形状の突起を持ち、そのイオン放射角が狭くて、放射角電流密度の高いＧＦＩＳを提供することを目的とする。
【課題を解決するための手段】
【０００９】
本発明では、エミッタチップの形成工程に次の工程を順番に入れる。（１）エミッタチップの先端に２０ｋＶ以上で電界蒸発させた曲面を作る、（２）エミッタチップの先端に単原子を頂点に有する角錐または円錐上の突起を形成する。この方法により、エミッタチップ先端の単原子の電界蒸発電圧（単原子が電界蒸発するしきい値電圧）が１１ｋＶ以上となる。これは、ヘリウムガスをイオン化する場合の単原子からのイオンの引出電圧が１０ｋＶ以上であることと同義である。また、ヘリウムガスをイオン化する場合の単原子からのイオン放射半角が０．７°以下であることと同義である。
【発明の効果】
【００１０】
本発明によれば、エミッタチップ先端の微小突起（ナノチップ）の放射角電流密度を従来例に比して高くすることができる。従って、当該ナノチップを用いたガス電界電離イオン源を搭載すれば、イオンビーム装置のビーム電流を増やし、各種処理のスループットを向上することができる。
【図面の簡単な説明】
【００１１】
【図１】実施の形態に係るイオンビーム装置の全体構成例を示す図。
【図２】ガス電界電離イオン源の構成例を示す図。
【図３Ａ】エミッタチップの形状変更に伴う引出電圧と放射立体角Ω（放射半開角Θの２乗）の逆数との関係を表すグラフ。
【図３Ｂ】ヘリウムの引出電圧Vex に対する放射半開角Θの変化を示す図。
【図３Ｃ】引出印加電圧Ve に対する放出イオン電流Ie の変化を示す図。
【図４】実施の形態に係るエミッタチップの作成工程例を説明する図。
【図５】実施の形態に係るエミッタチップの先端部分の走査電子顕微鏡写真（エッチング後）。
【図６】実施の形態に係るエミッタチップ先端部分の走査電子顕微鏡写真（三角錐形状の突起形成後）。
【図７】図６に示すエミッタチップ先端の拡大図。
【図８】実施の形態に係るエミッタチップの他の作成工程例を説明する図。
【発明を実施するための形態】
【００１２】
本発明のガス電界電離イオン源（ＧＦＩＳ）及びイオンビーム装置に係る実施の形態について、以下、図面と共に説明する。
【００１３】
＜第１の実施の形態＞
（イオンビーム装置の構成）
図１は、本実施の形態に係るイオンビーム装置の全体構成図である。本実施の形態のイオンビーム装置２００は、後述する本発明のガス電界電離イオン源（ＧＦＩＳ）１００を、従来のガリウム−液体金属イオン源（Ｇａ−ＬＭＩＳ）用に作製された集束イオンビーム（ＦＩＢ）装置にそのＧａ−ＬＭＩＳに代えて組み込んで構成したものである。
【００１４】
図１において、イオンビーム装置２００は、ＧＦＩＳ１００から放出されたイオンビーム５をイオン光学系３００に入射し、その後、イオン光学系３００によって集束されたイオンビーム５を試料ステージ１０１に載置された試料６上に照射する構成を採用する。
【００１５】
ＧＦＩＳ１００は、エミッタチップ１と、引出電極２と、イオン化用のガスをエミッタチップ先端に供給するガス供給配管３０（図２）のガス放出口３とを備えている。エミッタチップ１と引出電極２の間には、引出電圧印加部４から高電圧（エミッタチップ１側が正、引出電極２側が負）が印加される。この高電圧により、ガス放出口３から供給されてエミッタチップ１の先端に所在するガスがイオン化される。引出電極２は、エミッタチップ１によって生成されたイオンを引き出し、イオン光学系３００に対してイオンビーム５として放出する。
【００１６】
イオン光学系３００は、静電レンズ１０２−１，１０２−２，ビーム制限絞り１０２−３，アライナー１０２−４を含むレンズ系１０２と、偏向器１０３−１，１０３−２を含む偏向系１０３とを備えている。イオン光学系３００に入射したイオンビーム５は、光学系内の静電レンズ１０２−１，１０２−２で集束されて試料６上に照射される。また、試料６上におけるイオンビーム５の照射位置は、偏向器１０３−１，１０３−２によるイオンビーム５の偏向により調整される。
【００１７】
静電レンズ１０２−１，１０２−２，ビーム制限絞り１０２−３，アライナー１０２−４を含むレンズ系１０２は、それぞれ対応するドライバ１０２−１’〜１０２−４’により駆動制御される。ドライバ１０２−１’〜１０２−４’は、レンズ系制御器１０５により制御される。また、レンズ系制御器１０５は、引出電圧印加部４の駆動制御を通じ、イオン光学系３００に放出されるイオンビーム５も制御する。一方、偏向器１０３−１，１０３−２を含む偏向系１０３は、それぞれ対応するドライバ１０３−１’，１０３−２’により駆動制御される。ドライバ１０３−１’，１０３−２’は、偏向系制御器１０６により制御される。
【００１８】
上述したイオンビーム５の照射により試料６から発生した２次電子７は、２次電子検出器１０４で検出され、Ａ／Ｄ信号変換部１０４’を介してデジタル信号に変換される。この後、当該デジタル信号は画像生成部を含む表示器１１０に与えられる。表示器１１０は、デジタル信号の強度を偏向強度に対応付けた２次電子観察像を形成する。ユーザは、表示器１１０に表示された２次電子観察像を見ながら、イオンビーム５の照射位置を当該表示画面上で指定入力する。この指定入力は、不図示の制御部により受付けられ、偏向制御器１０６の偏向制御に用いられる。
【００１９】
なお、これらの制御器（レンズ系制御器１０５，偏向系制御器１０６）と表示器１１０を含む装置全体を制御する制御部の詳細については、図１では図示を省略してある。
【００２０】
（ガス電界電離イオン源の構成）
図２は、図１に示したガス電界電離イオン源（ＧＦＩＳ）１００の構成例である。
本実施の形態では、エミッタチップ１，引出電極２，ガス放出口部３が配置される雰囲気を、レンズ系１０２及び偏向系１０３が配置されるイオン光学系３００の雰囲気から独立した超高真空に保つ。このため、エミッタチップ１等を収容する真空容器１０は、イオン光学系３００の機器を収容するイオン光学系筐体（図示せず）とは独立した筐体により形成されている。すなわち、ガス電界電離イオン源（ＧＦＩＳ）１００は、ユニット化されている。
【００２１】
真空容器１０は、排気口１１，各装着口１２（イオン源サブユニット装着口１２−１，冷却ヘッド装着口１２−２，高電圧導入端子装着口１２−３，ガス供給配管導入口１２−４），作動排気口１３が形成された箱体からなる。真空容器１０内は、排気口１１に連結された排気系（図示を省略）によって例えば１０−８Ｐａの桁値の超高真空に保たれる。作動排気口１３は、イオン光学系３００に対してイオンビーム５を放出するための開口である。真空容器１０は、イオン光学系筐体に対して一体的に装着された状態で、この作動排気口１３を境にして、排気系によってイオン光学系３００と別々に独立して内部の排気が可能になっている。作動排気口１３は、真空容器１０のイオン源サブユニット装着口１２−１が形成された壁部と相対向する壁部に、イオン源サブユニット装着口１２−１と対向するように配置形成されている。
【００２２】
引出電極２は、そのビーム引出孔が作動排気口１３と同軸になるように、容器内壁部に立設された支持部材１４によって支持された状態で真空容器１０内に設けられている。支持部材１４は、少なくともその一部が絶縁部材１４’によって形成され、引出電極２と真空容器１０との間が絶縁されている。引出電極２は、高電圧導入端子装着口１２−３に装着された高電圧導入端子４０−２に接続され、引出電圧印加部４から引出電圧の供給を受けるようになっている。ガス供給配管３０は、ガス供給配管導入口１２−４を介して真空容器１０内に導入され、エミッタチップ１の先端近傍に配置されたガス放出口３から、イオン化しようとするガスを供給する。ガス供給配管３０の基端側は、バルブ３２を介してガスボンベ３１と接続されている。ガス供給配管３０は、ガス放出口３の部分が伝熱の良い無酸素銅で、ガス放出口３を除く部分が熱伝導の悪いステンレスでできている。さらに、ガス放出口３の部分は、真空容器１０内において伝熱の良い無酸素銅でできた伝熱支持体２２−２により支持されている。加えて、真空容器１０内のガス供給配管３０の途中部分には屈曲部が形成され、熱伝導距離を長くして外部からの熱進入を防ぐ構造になっている。
【００２３】
イオン源サブユニットは、図示の例では、水平微動機構４５０と、高電圧導入端子４０−１が装着される端子装着部４５と、複数の薄肉ステンレスパイプで構成されて外部からの熱進入を遮断する熱絶縁支持体２４−１と、無酸素銅により形成された環状の伝熱支持体２２−１と、サファイアにより形成された中空柱状の伝熱絶縁碍子２３−１と、エミッタチップ１を含むチップアッセンブリ５００が傾斜スペーサ６００を介在させて位置決め装着された支持体４００とを含む。
【００２４】
このイオン源サブユニットにおいて、水平微動機構４５０の被可動部４６には端子装着部４５が一体的に接続固定され、端子装着部４５は熱絶縁支持体２４−１を介在させて伝熱支持体２２−１と一体的に接続固定され、環状の伝熱支持体２２−１の孔部には伝熱絶縁碍子２３−１の基部が嵌合固定され、伝熱絶縁碍子２３−１の先端部には支持体４００が装着固定される構成になっている。そして、これらの一体的な接続固定状態で、水平微動機構４５０の被可動部４６と伝熱絶縁碍子２３−１とは同軸に位置決め固定され、さらに支持体４００は伝熱絶縁碍子２３−１に対して同軸に装着固定されている。これにより、水平微動機構４５０の被可動部４６の中心軸は、支持体４００の中心軸と同軸になるよう構成されている。
【００２５】
水平微動機構４５０は、盤状の環状ベース４７と、環状ベースの中心孔に隙間を有して挿通された被可動部４６と、被可動部４６を環状ベース４７の中心孔内で配置調整するための位置決め機構とを含む。被可動部４６の外周には、環状ベースの表面滑り面４５２に被可動部４６を支持させるための環状ベース４７の中心孔よりも大径なフランジ部が形成されている。被可動部４６は、フランジ部のフランジ面を環状ベース４７の表面滑り面４５２に当接させて、環状ベース４７に微動可能に支持されている。位置決め機構は、被可動部４６のフランジ部をその径方向に挟持するように環状ベース４７に配置された押し棒４５３と圧縮バネ４５４とから構成されている。これにより、押し棒４５３の進退位置を圧縮バネ４５４の付勢力に抗して調整固定することにより、環状ベース４７の中心孔内における被可動部の位置を調整することができる。
【００２６】
水平微動機構４５０は、環状ベース４７の中心孔と真空容器１０のイオン源サブユニット装着口１２−１とが同軸になるように環状ベース４７の裏面を真空容器１０の外面に当接し、気密が確保されるように真空容器１０に対して取り付けている。真空容器１０のイオン源サブユニット装着口１２−１は、水平微動機構４５０の被可動部４６，端子装着部４５をはじめとする真空容器１０内に配置されるイオン源サブユニットの各部の幅寸法よりも大きく形成されている。従って、イオン源サブユニットを真空容器１０に対して取り付けることができる。また、水平微動機構４５０の環状ベース４７の表面滑り面４５２の裏面と端子装着部４５との間には、被可動部４６を囲繞するように真空ベローズ４５１が設けられている。真空ベローズ４５１は、真空容器１０の内部と水平微動機構４５０の環状ベース４７の表面滑り面４５２とを区画するように設けるだけで済むので、真空ベローズ４５１の表面積の抑制がはかられている。
【００２７】
エミッタチップ１には、端子装着部４５に装着された高電圧導入端子４０−１を介して、引出電圧印加部４から印加電圧が印加される。イオン化のためには、高電圧導入端子４０−１を介してエミッタチップ１へ電位を与える配線は１本で足りる。本実施の形態では、エミッタチップ１の根元のフィラメント部加熱用に配線が２本になっている。
【００２８】
真空容器１０の冷却ヘッド装着口１２−２には容器外部から冷却ヘッド２０（例えば、Gifford-McMahon冷凍機）が接続される。冷却ヘッド２０は、無酸素銅でできた伝熱用網線２１−１を介してイオン源サブユニットの伝熱支持体２２−１と、無酸素銅でできた伝熱用網線２１−２を介してガス放出口３部分を支持する伝熱支持体２２−２とにそれぞれ接続されている。これら伝熱用網線２１−１，２１−２，伝熱支持体２２−１，２２−２は、熱輻射を減らすため、さらに金でメッキされている。
【００２９】
エミッタチップ１は、真空容器１０の外部から導入された冷却ヘッド２０との間で、伝熱用網線（無酸素銅）２１−１，伝熱支持体（無酸素銅）２２−１，及び伝熱絶縁碍子（サファイア）２３−１を介して熱交換を行い、冷却される。また、ガス放出口３の部分（無酸素銅）は、冷却ヘッド２０との間で、伝熱用網線（無酸素銅）２１−２及び伝熱支持体（無酸素銅）２２−２を介して熱交換を行い、冷却される。
【００３０】
それぞれの部材の熱伝導性が良いため、エミッタチップ１とガス放出口３の部分とは略同じ温度に冷却される。加えて、外部からの熱進入は、イオン源サブユニットの熱絶縁支持体２４−１（ステンレス）及びガス供給配管３０のガス放出口３を除く部分（ステンレス）により防止されている。また、各部の温度を安定に保つために幾つかの熱シールド壁を追加してもよい。
【００３１】
上述のように構成された本実施の形態のガス電界電離イオン源（ＧＦＩＳ）１００においては、エミッタチップ１として、タングステン（Ｗ）の単結晶の先端のＷ（111）結晶面の上にイリジウム（Ｉｒ）の原子状ピラミッドを形成したものを使用した。イオン化するガスとしてヘリウム（Ｈｅ）を使用した。エミッタチップ１とガス放出口部分３の温度は約２０Ｋに保った。その上で、引出電圧印加部４により、エミッタチップ１を正、引出電極を負とする電圧を印加していくと、あるところで、ガス放出口部分３から放出されてエミッタチップ１の先端に達したガス原子（分子の場合もある）の一部が電界電離により正のイオンとなり、イオン放出が起こる。ここで、イオンの引出電圧は約１２ｋＶである。
【００３２】
（エミッタチップの先端形状とその駆動条件）
次に、本実施の形態に係るガス電界電離イオン源（ＧＦＩＳ）１００を構成するエミッタチップ１の形状制御の方法と、それによる放射角電流密度の改善について説明する。
【００３３】
本実施の形態に係るエミッタチップ１は、予め作成した幾つかのエミッタチップの中から選んだものである。それらのエミッタチップから放射されるイオンの放射立体角Ω（放射半開角をΘとして、πΘ2と表せる）の逆数を、イオンの引出電圧Vex で整理したグラフを図３Ａに示す。これらのエミッタチップでは、基本的にイオン放射する領域が頂点の単原子に限定されている。このため、放射立体角Ωの逆数の変化は、そのまま放射角電流密度の変化に対応する。
【００３４】
まず、エミッタチップの先端形状が単純な曲面（半球）である場合は、特許文献５に示されるように、先端に強いレンズ作用が働き、曲線５０００のように変化すると予想される。
【００３５】
一方、エミッタチップの先端にレンズ作用が働かずに加速されるだけの場合は、曲線５００１のように変化することが予想された。ここで、レンズ作用が働かないというのは、同じ電圧まで加速すると同じ放射立体角になり、本質的に特性差が無いということである。
【００３６】
次に、エミッタチップ１の先端形状を原子状ピラミッドに変更して引出電圧Vex を変えたエミッタチップを調べたところ、約１０ｋＶまではレンズ作用の働かない曲線５００１のように推移した。ここまで確認した時点で、先端形状が原子状ピラミッドのエミッタチップ１に対しては、曲線５０００のような従来の考え方が適用できないことが明らかになった。ところが、引出電圧Vex をさらに上げ、エミッタチップ１による放射立体角Ωの逆数の変化を調べたところ、急激にグラフが立ち上がり、先端にレンズ作用が発生することを発見した。その推移は直線５００２に沿っている。頂点が単原子となるエミッタチップにおいてこの現象が発生する境界（クライテリア）は、ヘリウムの引出電圧（ベストイメージになる電圧）では約１０ｋＶである。これは、先端の単原子からのイオン放射半開角では０．７°に対応する。また、先端の単原子を電界蒸発させるのに必要な電圧では約１１ｋＶに対応する。
【００３７】
これらの対応関係を説明する。図３Ｂに、ヘリウムの引出電圧Vex に対する放射半開角Θの変化を示す。引出電圧Vex が１０ｋＶの付近で近似線が５００１‘から５００２’へ折れ曲がっている。放射半開角Θの引出電圧Vex に対する変化は、図３Ａの放射立体角Ωの変化と比べて緩やかであり、単独の図では、変化点が分かり難い。しかし、確かに変化点が存在する。このときの放射半開角Θは約０．７°であり、これより値が小さい領域では放射立体角Ωが急激に大きくなるようなエミッタチップ形状が実現されている。
【００３８】
次に、任意のエミッタチップに関して、チップと引出電極の間に印加する電圧、すなわち引出印加電圧Ve に対する放出イオン電流Ie の変化を図３Ｃに示す。引出印加電圧Ve を高めていくと、あるところから急激に放出イオン電流Ie が増加し、イオン電流Ie が飽和しはじめて引出印加電圧VeがVex（ベストイメージ電圧）となったところで、ＦＩＭ（Field Ion Microscope）像が最もシャープになる。本明細書の中では、任意のエミッタチップにおけるイオンの引出電圧をVexと定義して使用している。
【００３９】
さらに、引出印加電圧Veを高めていくと、引出印加電圧VeがVevap（電界蒸発電圧）となったところでエミッタチップ先端の原子が電界蒸発でとれてしまう。この引出電圧（ベストイメージ電圧）Vex と電界蒸発電圧Vevap の比率は、エミッタチップの形状にはよらず一定の値となる。図３Ａで示した中の引出電圧（ベストイメージ電圧）が約１０ｋＶのエミッタチップの頂点の単原子を電界蒸発させる電圧は約１１ｋＶに対応する。したがって、頂点の単原子の電界蒸発電圧が約１１ｋＶ以上であるエミッタチップでは放射立体角Ωが急激に大きくなるようなエミッタチップ形状が実現されている。
【００４０】
以上のように、（頂点が単原子となる）エミッタチップの特性値であるVex、Θ又はVevap により、エミッタチップ形状の特徴を現すことができ、それらは相互に依存した量である。
【００４１】
なお、上記の特性値は、エミッタチップの形状が同じでも、厳密にはエミッタチップの動作温度などにより僅かに変化することを注意しておく。図３Ａは、エミッタチップの動作温度が約８０Ｋの場合を示している。たとえば動作温度が２０Ｋとなった場合には、引出電圧（ベストイメージ電圧）はいずれも１５％ほど低下させる補正が必要となる。電界蒸発電圧Vevap は、エミッタチップの動作温度には鈍感である。動作温度が５０Ｋ以下ではほとんど変動せず、８０Ｋまで上げても数％の低下である。
【００４２】
しかしながら、エミッタチップ先端の単原子の種類には依存する。前述の図３Ｃでの説明は、先端がＩｒで覆われたエミッタチップに関するものであり、先端原子がＷの場合には、５％から１０％ほど高い値となる。以上の議論を考慮すると、頂点が単原子となるエミッタチップにおいて、先端のレンズ作用が急激に大きくなるような形状か、そうでないかを表す各特性値の境界は、厳密な測定環境が規定されていない場合、±１０％程度の幅を持ってとらえる必要がある。
【００４３】
本実施の形態に係るエミッタチップ１は、図３Ａの直線５００２上に存在する複数のプロットの中で、プロット５１００に示したものである。エミッタチップ１の近傍に約０．５Ｐａのヘリウムガスを供給し、引出印加電圧をベストイメージよりガス供給制限領域まで僅かに上げて電流を最大とした状態での測定結果において、単原子からの放射電流は４６０ｐＡ、単原子からの放射半開角Θは約０．５°であった。このエミッタチップ１の放射半開角は従来のものから半減している。放射角電流密度は約２．０μＡ／ｓｒであった。
【００４４】
（エミッタチップの製造方法）
本実施の形態に係るエミッタチップ１の製造方法を図４に示す。エミッタチップ１の製造は、基本的にはＧＦＩＳ１００とは別の装置群を用いて行うが、工程６００２以降はＧＦＩＳで行うこともできる。
【００４５】
まず、工程６０００で、単結晶の棒の先端を電界エッチングにより針状に成形する。ここでは、長手方向に [111]結晶軸を沿わせたＷ単結晶を用いた。電解エッチングは、水酸化ナトリウム（ＮａＯＨ）溶液にＷ単結晶棒の先端を浸し、ＤＣ電圧を印加して先端を切り落として先鋭化した後に、ＡＣ電圧を印加して先端のコーン角を調整する。ここでは、先端から約１μｍの領域のコーン半角を約１５°に形成した。なお、このコーン角はイオン放射角Θへ直接的に作用することは無い。
【００４６】
次に、工程６００１で、針状に成形したＷ単結晶棒の先端にＩｒをコートする。Ｉｒは高融点であるため、真空中でスパッタ蒸着することで厚さ約７nm分をコートした。Ｉｒコートの下地となるＷの表面は僅かに酸化されている。このＩｒは最終工程で先端に突起を形成するのに必要なものである。
【００４７】
次に、工程６００２で、Ｗ単結晶棒の先端を電界蒸発させ、先端曲率を調整する。従来、先端曲率の調整は、工程６０００の電解エッチングで行われていた。このため、先端曲率のばらつきが大きかった。しかし、本実施形態のように電解蒸発により先端曲率を最終的に調整することで、エミッタチップの先端曲率を安定化することができた。なお、この工程は先端の状況をＦＩＭ（ＦＩＢ：Field Ion Microscope）像で観察するためにヘリウムガス中で行った。
【００４８】
次に、工程６００３と工程６００４を合わせた工程６００５によって、Ｗ単結晶棒の先端の結晶面（111）の上に三角錐形状の突起（ピラミッド）を形成する。
【００４９】
工程６００３では、工程６００２の電界蒸発で先端表面から酸化層とともに剥離されたＩｒコートを補給する。例えば真空中で赤熱しない温度（約４００℃〜約５００℃）で、工程６００２後のエミッタチップを１０分間加熱する。この加熱により、Ｗ単結晶棒の根元からＩｒを拡散し、エミッタチップの先端をコートする。この加熱では、赤熱させないことで、Ｗ表面の構造変化を避けてＩｒを均一に拡散させている。
【００５０】
工程６００４では、単原子層以上ＩｒがコートされたＷを所定温度まで加熱することで、まずＩｒが単層化し、ついでＷの結晶面（211）が成長（ファセット成長）して先端に単原子を頂点とする三角錐形状の突起（ピラミッド）ができる。ここでは、工程６００３に連続して９３０℃で１０分間の加熱を行った。
【００５１】
先端曲率の小さい従来のエミッタチップでは８５０℃程度で十分なファセット成長がおきたが、本実施の形態のように、基体の先端曲率を上げていくと、高い温度が必要となった。原子の移動量が増えるためと考えられる。上記の温度条件によりピラミッドはその稜線が基体の曲面に接するところまで成長した。
【００５２】
本実施の形態１に係るエミッタチップ１の製造方法で特徴的なことは、第一に、先端の曲率を電界蒸発で調整する工程と、先端に単原子を頂点とする角錐形状または円錐形状の突起を形成する工程とを、この順番で有することである。また第二に、前述した電界蒸発を約２０ｋＶ以上の電圧で行うことである。単原子を頂点とするエミッタチップにおいて、先端に強いレンズ作用を働かせるためには、前者が必要条件であり、後者が十分条件である。これにより、ヘリウムイオンの引出電圧Vex が約１０ｋＶを越える。
【００５３】
ここで、製造装置の耐電圧を向上させ、さらに高い電圧で電界蒸発を行えば、引出電圧Vex を上げて放射角電流密度をさらに向上させることができる。電界蒸発の電圧として４０から６０ｋＶの製造装置を製作することは困難では無い。これは、単原子からのヘリウムイオンの引出電圧Vex としては２０から３０ｋＶに対応する。原理的にはこれ以上の引出電圧Vex も可能であるが、通常のイオンビーム装置２００では、加速電圧を３０ｋＶから４０ｋＶとしているため使い難くなってしまう。
【００５４】
本実施の形態のエミッタチップ１、すなわち図３Ａのプロット５０１０に示すエミッタチップのＳＥＭ写真を図５〜図７に示す。図５は、電解エッチング後（工程６０００）のＳＥＭ写真である。図６は、エッチング後のエミッタチップの先端部分に三角錐形状の突起（ピラミッド）を形成した後のＳＥＭ写真である。図７は、図６に示すエミッタチップの先端部分を更に拡大して示す模式図である。図５に示すエミッタチップの先端は、２５ｋＶの電界蒸発により剥離され、切り取られたような曲面となっている。一方、ファセット成長により形成された三角錐形状の突起は、その稜線が電界蒸発後のエミッタチップ先端の曲面に接するように形成されている。ＳＥＭの分解能ではその大きさを正確に判断することはできないが、ＦＩＭ像での観察から、稜線の長さは１０ｎｍ程度と推定される。なお、突起の頂点とその稜線が形成する角度は、図７に示すように、約１５０°程度であると推定される。
【００５５】
（エミッタチップ先端のプリセット条件による再生）
ＧＦＩＳにおいて使用される先端の原子数が非常に少ないエミッタチップでは、イメージング用のガス（ここではヘリウム）に含まれる不純物ガスの吸着により、先端原子が本来より小さい電界で剥離する現象がある。これがエミッタチップの寿命を決めている。不純物ガスの由来には、装置内壁なども含まれる。このため、装置ごとにその寿命は異なる。
【００５６】
しかし、失われた先端原子をガス電界電離イオン源内で短時間に自動的に再生できれば、実質的なエミッタチップの寿命が尽きることはない。本実施の形態のエミッタチップでは、図４の工程６００５により、先端の単原子を再生することができる。なお、先端の数原子だけが失われた場合も、同様に再生することができる。
【００５７】
具体的には、工程６００３により、エミッタチップの先端表面から失われた貴金属（ここではＩｒ）を先端に補充し、次の工程６００４により、エミッタチップ先端の原子配列を再構成する。この工程の動作条件は、イオンビーム装置２００の制御器にプリセット条件として格納しておくことが望ましい。工程６００３と工程６００４の実行により、単原子を頂点とする突起（ピラミッド）がエミッタチップの先端部に再生される。
【００５８】
工程６００３と工程６００４は真空中で行うので、ガスの出し入れを考慮すると、再生にかかる時間は約１時間である。エミッタチップの加熱は局所的な通電により行うので、エミッタチップ部を伝導冷却する部分の温度は低温のままに維持する。以上の再生工程の詳細条件は、エミッタチップの状態によらず予め決められた一定条件（プリセット条件）で良いのでユーザの判断は不要である。従って、プリセット条件に基づくエミッタチップの再生が自動的に実行されるように制御系を作成することに困難は無い。
【００５９】
なお、工程６００３と６００４の加熱温度や加熱時間は、最初にエミッタチップの先端を作る場合より緩和することもできる。突起形成時に移動すべき物質の量が少ないからである。また、前述した再生処理は、エミッタチップを製造装置で完成させてからＧＦＩＳに移し変える場合にも実施する場合が多い。
【００６０】
（エミッタチップ再生によるアライメントへの影響）
その一方で、エミッタチップの先端を再生する場合、再生の前後で引出電圧Vex が大きく変化すると、イオン光学系へのアライメントのやり直しが必要になる。このアライメントのやり直しに伴う余分な作業時間の発生は、稼働時間を減少させる可能性がある。本実施の形態のエミッタチップでは、単原子を頂点とする三角錐形状の突起が基体部分の曲面に接するように形成されているため、再生によりこの突起の頂点が移動することは無い。従って、再生による引出電圧Vex の変化は微小であり、１週間の間に数回の再生を行っても、１２ｋＶの引出電圧Vex は１００Ｖも変化しない。勿論、１回の使用当たりの引出電圧Vex の変化は１％以下である。
【００６１】
図１に示した通常のイオン光学系３００では、初段の静電レンズ１０２−１のイオン源側は最終加速電圧までの加速レンズになっている。イオン引出電圧の１％程度までの変化であれば、この加速レンズの作用の変化は無視できるので、初段静電レンズ１０２−１へのエミッタチップ１のアライメントをやり直す必要は無い。このため、対物レンズ１０２−２の強度を僅かに調整するだけで、正常な試料像が得られる。なお、エミッタチップ先端を電界蒸発により何層か剥がすことで現われる先端の３原子（３個の原子）を使う従来の再生方法では、引出電圧Vex が５００Ｖ程度ずつ変化するため、前記のようなアライメント作業が発生してしまう。
【００６２】
（エミッタチップの先端構造の選択）
前述の通り、本実施の形態のエミッタチップは、頂点に単原子を作った上に放射角を狭めて放射角電流密度を高めることを狙ったものである。しかし、頂点の単原子をわざと剥離して３原子の状態で使用する方法が考えられる。この使用方法では、放射角電流密度を高める効果は３分の１に減ってしまうが、単原子の場合よりも３原子の状態の方が先端原子の剥離に対する尤度が高くなるためにエミッタチップの再生までの時間を延ばせる利点がある。
【００６３】
そこで、本実施の形態に係るイオンビーム装置２００では、制御システムが表示器１１０の画面上にユーザインターフェース画面を表示し、エミッタチップの先端構造を単原子とするか３原子とするかをユーザに選択させ、選択された先端構造に応じて各種制御パラメータを決定するように構成する。３原子で使う場合にはエミッタチップの再生工程に、先端の単原子のみを電界蒸発で剥離する工程が加わる。
【００６４】
（貴金属コートエミッタチップの製造方法）
図４に例示した本実施形態のエミッタチップの製造方法は、Ｗ単結晶上に貴金属をコートして先端にナノチップを形成する方法に関するものであり、それ自体が新しい。なぜなら、本発明の必要条件である、電界蒸発による曲率調整に続けて単原子を頂点とする突起（ピラミッド）をエミッタチップの先端に形成するという要請に答えるために新たに開発したためである。例えば非特許文献２に記載された製造方法では、上記の条件を満たせない。
【００６５】
本実施の形態に係るエミッタチップでは、前述した製造方法により、頂点の単原子（貴金属、ここではＩｒ）を再生するための原子供給源となるリザーバが設けられている。Ｗの酸化層の上にＩｒがコートされているエミッタチップの根元がリザーバにあたる。エミッタチップの先端は、Ｗの酸化層が電界蒸発で剥離されているため加熱で容易にＩｒを拡散するが、エミッタチップの根元では酸化層のためにＩｒが拡散し難くここに保持される。エミッタチップ先端の再生時には、低温の加熱でリザーバ部分から先端にＩｒを潤沢に供給することができる。エミッタチップの全体からこの酸化層を排除した後に貴金属をコートする従来の方法では、リザーバとなる部分が無いために、エミッタチップ先端の再生を繰り返すうちに、貴金属の供給が枯渇して再生不能となる。これに比べて、本実施の形態のエミッタチップでは、先端の再生能力を長く維持できる利点がある。
【００６６】
以上、本実施の形態ではエミッタチップ１の基体をＷの単結晶としたが、先端に単原子を頂点とする突起（ピラミッド）を形成できる材料であれば良く、モリブデン（Ｍｏ）などの高融点の単結晶を使うことができる。できれば電界で剥がれ難い材料が望ましく、知られている範囲ではＷが最も適している。また、本実施の形態では、エミッタチップ１の表面にコートする貴金属をＩｒとしたが、基体と共にアニールすることで先端に単原子を頂点とする突起（ピラミッド）を形成できる材料であれば良く、白金（Ｐｔ）やパラジウム（Ｐｄ）なども使うことができる。ただし、頂点の単原子がこの貴金属原子となるため、電界で剥がれ難い材料が望ましく、知られている範囲ではＩｒが最も適している。
【００６７】
＜第２の実施の形態＞
続いて、他の実施の形態を説明する。なお、本実施の形態に係るイオンビーム装置の構成も、実施の形態１に関わるイオンビーム装置２００（図１）と同じである。また、ＧＦＩＳの構成も図２のＧＦＩＳ１００と同じである。異なる部分は、ＧＦＩＳに実装するエミッタチップ１の特性である。実施の形態１に係るエミッタチップでは、図３Ａのプロット５０１０に対応する特性を有するものであったのに対し、本実施の形態に係るエミッタチップ１の場合には、図３Ａのプロット５０１１に対応する特性を有するものを使用する。
【００６８】
（エミッタチップの製造方法）
実施の形態１で実装したプロット５０１０に対応するエミッタチップ１は、工程６００２の電界蒸発を２５ｋＶで行ったものであり、ヘリウムの引出電圧Vex は１２．２ｋＶであった。
【００６９】
これに対し、本実施の形態２で実装するプロット５０１１に対応するエミッタチップ１は、工程６００２の電界蒸発を２９ｋＶで行い、ヘリウムの引出電圧Vex を１５．６ｋＶとする。
【００７０】
電界蒸発電圧に対する引出電圧Vex の比は、後者の方が前者に比して約１０％高い。これには理由がある。通常、電界蒸発のために印加する電圧の増加は連続的にゆっくりと行うのに対して、後者では２５ｋＶから２９ｋＶまでをステップ状に高速に行ったためである。少なくとも５ｋＶ/ｓ以上の速度で増加させた。この現象の原因は、高速な電界蒸発では同時に剥離する領域が広がるために剥離量が非線形に増加するためと推定する。これをきちんと制御すれば、エミッタチップの製造装置の耐電圧を低くすることができる。
【００７１】
本実施の形態に係るエミッタチップ１の近傍に約０．５Ｐａのヘリウムガスを供給し、引出印加電圧をベストイメージよりガス供給制限領域まで僅かに上げて電流を最大とすると、エミッタチップ１の先端（頂点）に位置する単原子からの放射電流は４６０ｐＡ、単原子からの放射半開角Θは約０．４°であった。このエミッタチップ１の放射半開角は、従来のものから半減している。なお、放射角電流密度は約２．８μＡ／ｓｒであった。
【００７２】
＜第３の実施の形態＞
更に、他の実施の形態を説明する。なお、本実施の形態に係るイオンビーム装置の構成も、実施の形態１に関わるイオンビーム装置２００（図１）と同じである。また、ＧＦＩＳの構成も図２のＧＦＩＳ１００と同じである。異なる部分は、ＧＦＩＳに実装するエミッタチップ１の組成である。具体的には、エミッタチップ１の全ての部分がＷでできている場合を想定する。
【００７３】
（エミッタチップの製造方法）
本実施の形態に係るエミッタチップ１の製造方法を図８に示す。エミッタチップ１の製造は、基本的には、ＧＦＩＳ１００とは別の装置群を用いて行うが、工程６００２以降はＧＦＩＳで行うこともできる。なお、図８には、図４との対応部分に対応する符号を付して示している。
【００７４】
まず、工程６０００で、単結晶の棒の先端を電解エッチングにより針状に成形する。内容は実施の形態１の場合と共通である。すなわち、図４の工程６０００と同じである。
【００７５】
次に、工程６００２で、Ｗ単結晶棒の先端を電界蒸発させ、基体の先端曲率を調整する。この工程の内容も、実施の形態１の場合と共通である。すなわち、図４の工程６００２と同じである。
【００７６】
次に、本実施の形態に特有の工程６００５−２により、Ｗ単結晶棒の先端の結晶面（111）の上に三角錐形状の突起（ピラミッド）を形成する。超高真空中で、エミッタチップ１先端に約２ｋＶの正電界を印加しながら、約８３０℃で約１０分間加熱する。この加熱により、エミッタチップの基体の先端部分に単原子を頂点に有する三角錐形状の突起（ピラミッド）を形成することができる。
【００７７】
図８に示した工程は、図４に示した実施の形態１のエミッタチップの形成工程と次の共通点がある。すなわち、エミッタチップの先端を２０ｋＶ以上の電界蒸発で成形した後に、先端に角錐形状又は円錐形状の突起を形成することである。このことにより、突起の頂点から放射されるイオンにエミッタチップ全体の電界が十分に影響するようになり、そのレンズ作用でイオンの放出角が狭められる。
【００７８】
本実施の形態でも、実施の形態１と同様に、高い放射角電流密度が得られた。また、本実施の形態と同様のエミッタチップで先端形状を変更した場合、引出電圧に対する放射立体角の逆数の変化は、実施の形態１の図３Ａと全く同様であった。なお、本実施の形態では、エミッタチップ先端の頂点原子はＷであり、実施形態１の頂点原子Ｉｒとは異なる。このため、わずかに頂点原子の電界蒸発電圧やヘリウムイオンの引出電圧Vex が異なる。しかし、その差はいずれも１ｋＶ以下と小さく、上記議論に与える影響を無視できる。
【００７９】
（エミッタチップ先端のプリセット条件による再生）
本実施の形態に係るエミッタチップの寿命も、実施の形態１で説明した場合と同様に、イメージング用のガス（ここではＨｅ）に含まれる不純物ガスにより決まる。しかしながら、失われた先端原子をイオン源装置内で短時間に自動的に再生できれば、実質的なエミッタチップの寿命は尽きない。本実施の形態のエミッタチップでは、図８の工程６００５−２により先端の単原子を再生することができる。勿論、先端の数原子が失われた場合も同様である。工程６００５−２の実行により先端の原子配列が再構成され、単原子を頂点とする突起（ピラミッド）が形成される。
【００８０】
工程６００５−２は真空中で行うので、ガスの出し入れを考慮すると、再生にかかる時間は約１時間である。エミッタチップの加熱は局所的な通電により行うので、エミッタチップ部を伝導冷却する部分の温度は低温のままに維持する。
【００８１】
以上の再生工程の詳細条件はエミッタチップの状態によらず予め決められた一定条件（プリセット条件）で良いのでユーザの判断は不要である。従って、プリセット条件に基づくエミッタチップの再生が自動的に実行されるように制御系を作成することに困難は無い。
【００８２】
なお、工程６００５−２の加熱温度や加熱時間は、最初にエミッタチップの先端を作る場合より緩和することもできる。突起形成時に移動すべき物質の量が少ないからである。
【００８３】
（エミッタチップ再生によるアライメントへの影響）
本実施の形態のエミッタチップでは、実施の形態１で説明したのと同様に、単原子を頂点とする三角錐形状の突起が基体部分の曲面に接するように形成される。このため、再生処理により、この突起の頂点が移動することは無い。従って、本実施形態のエミッタチップの先端再生時の引出電圧Vex の変化も、実施の形態１で説明したのと同様に微小である。実際、１週間の間に数回の再生を行っても、その変化量は１％以下の変化である。このため、前述した再生処理を行ったとしても、イオン光学系のアライメントをやり直す必要は生じない。なお、エミッタチップ先端を電界蒸発により何層か剥がして出てくる先端の３原子を使う従来の再生方法では、引出電圧が５００Ｖ程度ずつ変化するため、前述したようなイオン光学系のアライメント作業が発生してしまう。
【００８４】
（エミッタチップの先端構造の選択）
本実施の形態のエミッタチップは、実施の形態１の場合に比べて、頂点の単原子が失われた場合にこれを再生できる確率が低い。このため、再生処理を何度も繰り返す場合がある。この原因は、頂点の単原子（ここではＷ原子）の供給源を実施の形態１のように特別に設けていないためと推定される。そこで、頂点の単原子をわざと剥離して３原子の状態で使用する方法が考えられる。この使用方法では、放射角電流密度を高める効果は３分の１に減ってしまうが、単原子の場合よりも３原子の状態の方が先端原子の剥離に対する尤度が高くなるためにエミッタチップ再生までの時間を延ばせる利点がある。
【００８５】
本実施の形態に係るイオンビーム装置２００の場合にも、制御システムが表示器１１０の画面上にユーザインターフェース画面を表示し、エミッタチップの先端構造を単原子とするか３原子とするかをユーザに選択させ、選択された先端構造に応じて各種制御パラメータを決定するように構成する。３原子で使う場合にはエミッタチップの再生工程に、先端の単原子のみを電界蒸発で剥離する工程が加わる。
【００８６】
＜その他の形態例＞
以上、本発明を適用して好適な実施の形態例について説明してきたが、エミッタチップの先端に単原子を頂点とする角錐形状または円錐形状の突出部を作成する方法は、前述した実施の形態１及び実施の形態３に記載の方法に限られるものでは無い。例えば窒素（Ｎ２）の雰囲気中でエミッタチップに電界をかけて先端をエッチングする方法など、種々考えられる。また、イオン化するためのガスはＨｅに限らず、ネオン（Ｎｅ）やアルゴン（Ａｒ）などの希ガス、水素（Ｈ２）なども使用できる。
【符号の説明】
【００８７】
１：エミッタチップ、２：引出電極、３：ガス供給配管のガス放出口部分、４：引出電圧印加部、５：イオンビーム、６：試料、７：２次電子、１０：真空容器、１１：排気口、１３：作動排気口、２０：冷却ヘッド、２１−１、２１−２：伝熱用網線（無酸素銅）、２２−１、２２−２：伝熱支持体（無酸素銅）、２３−１：伝熱絶縁碍子（サファイヤ）、２４−１：熱絶縁支持体（ステンレス薄肉パイプ）、３０：ガス供給配管、３１：ガスボンベ、３２：バルブ、４０−１、４０−２：高電圧導入端子、１００：ガス電界電離イオン源、１０１：試料ステージ、１０２：レンズ系、１０２−１、１０２−２：静電レンズ、１０２−３：ビーム制限絞り、１０２−４：アライナー、１０３：偏向系、１０３−１、１０３−２：偏向器、１０４：２次電子検出器、１０５：レンズ系制御器、１０６：偏向系制御器、１１０：表示器、２００：イオンビーム装置、３００：イオン光学系、３０１：イオン光軸、４００：支持体、４５０：水平微動機構、４５１：真空ベローズ、４５２：すべり面、４５３：押し棒、４５４：押しバネ、５００：チップアッセンブリ、６００：傾斜スペーサ
【図１】
0005636053.tif 000002
【図２】
0005636053.tif 000003
【図３Ａ】
0005636053.tif 000004
【図３Ｂ】
0005636053.tif 000005
【図３Ｃ】
0005636053.tif 000006
【図４】
0005636053.tif 000007
【図５】
0005636053.tif 000008
【図６】
0005636053.tif 000009
【図７】
0005636053.tif 000010
【図８】
0005636053.tif 000011